(57)【要約】【課題】  半導体素子に適用可能なα−Ｇａ２Ｏ３単結晶、α−Ｇａ２Ｏ３の製造方法、および、それを用いた半導体素子を提供すること。【解決手段】  本発明によるα−Ｇａ２Ｏ３単結晶は、カーボン濃度が６×１０１７ｃｍ−３以下に制御されている。本発明によるα−Ｇａ２Ｏ３を製造する方法は、ハライド気相成長法により基板上にα−Ｇａ２Ｏ３を成長するステップと、基板を除去するステップと、成長するステップで得られたα−Ｇａ２Ｏ３を基板として、ハライド気相成長法によりα−Ｇａ２Ｏ３上にα−Ｇａ２Ｏ３をさらに成長するステップとを包含する。【選択図】  図６
2019048766.tif 000002
【特許請求の範囲】
【請求項１】
カーボン濃度は、６×１０１７ｃｍ−３未満である、α−Ｇａ２Ｏ３単結晶。
【請求項２】
水素濃度は、５×１０１８ｃｍ−３以下である、請求項１に記載のα−Ｇａ２Ｏ３単結晶。
【請求項３】
アルミニウム濃度は、４×１０１６ｃｍ−３以下である、請求項１または２のいずれかに記載のα−Ｇａ２Ｏ３単結晶。
【請求項４】
塩素濃度は、１×１０１８ｃｍ−３以下である、請求項１〜３のいずれかに記載のα−Ｇａ２Ｏ３単結晶。
【請求項５】
波長３００ｎｍ以上の光に対する吸収係数は、５００ｃｍ−１以下である、請求項１〜４のいずれかに記載のα−Ｇａ２Ｏ３単結晶。
【請求項６】
４価の価数を有する元素をさらに含有する、請求項１〜５のいずれかに記載のα−Ｇａ２Ｏ３単結晶。
【請求項７】
α−Ｇａ２Ｏ３を製造する方法であって、
ハライド気相成長法により基板上にα−Ｇａ２Ｏ３を成長するステップと、
前記基板を除去するステップと、
前記成長するステップで得られた前記α−Ｇａ２Ｏ３を基板として、ハライド気相成長法により前記α−Ｇａ２Ｏ３上にα−Ｇａ２Ｏ３をさらに成長するステップと
を包含する、方法。
【請求項８】
前記成長するステップは、前記α−Ｇａ２Ｏ３の厚さが２００μｍ以上まで前記α−Ｇａ２Ｏ３を成長する、請求項７に記載の方法。
【請求項９】
請求項１〜６のいずれかに記載のα−Ｇａ２Ｏ３単結晶を備えた半導体素子。
【請求項１０】
前記半導体素子は、発光素子、ダイオード、紫外線検出素子、および、トランジスタからなる群から選択される、請求項９に記載の半導体素子。
【発明の詳細な説明】
【技術分野】
【０００１】
本発明は、α−Ｇａ２Ｏ３単結晶、α−Ｇａ２Ｏ３の製造方法、および、それを用いた半導体素子に関する。
【背景技術】
【０００２】
酸化ガリウムは、α、β、δ、εおよびγの５つの結晶構造を有することが分かっている。そのうちβ−Ｇａ２Ｏ３は、４．９ｅＶと大きなバンドギャップを有すること、ドーピングによって導電性を付与できること、熱力学的に最も安定であり、融液成長による単結晶基板を製造可能であることから高耐圧・低消費電力の次世代パワー半導体材料等として大きな注目を集めている。最近、ハライド気相成長法（ＨＶＰＥ）により大きな成長速度で良質なβ−Ｇａ２Ｏ３単結晶が得られることが報告されている（例えば、非特許文献１を参照。）。
【０００３】
一方、α−Ｇａ２Ｏ３のバンドギャップは約５．３ｅＶであり、β−Ｇａ２Ｏ３のそれより大きく、α−Ｇａ２Ｏ３もまた有望な材料とされている。しかしながら、α−Ｇａ２Ｏ３は準安定相であるため、融液成長による単結晶基板の製造ができない。そのため、α−Ｇａ２Ｏ３の単結晶膜は、ミスト化学気相成長（ＣＶＤ）法を用いた、異種基板上のエピタキシャル成長（ヘテロエピタキシャル成長）によって製造されている（例えば、非特許文献２〜４を参照。）。
【０００４】
しかし、非特許文献２〜４によれば、いずれも、原料に有機化合物を用いており、その製造温度が低温であるため、得られるα−Ｇａ２Ｏ３は炭素（Ｃ）、水素（Ｈ）等で汚染が著しく、実用には向かない。また、非特許文献２〜４によれば、得られるα−Ｇａ２Ｏ３には面内回転ドメインが混入しており、品質に問題がある。さらに、非特許文献２〜４によれば、ミストＣＶＤ法は、α−Ｇａ２Ｏ３の成長速度が最大約１μｍ／時間と非常に遅く、製造コストがかかるだけでなく、製造中にサファイア基板からＡｌが拡散するという問題もある。
【先行技術文献】
【非特許文献】
【０００５】
【非特許文献１】Ｙ．Ｏｓｈｉｍａら，Ｊｏｕｒｎａｌ  ｏｆ  Ｃｒｙｓｔａｌ  Ｇｒｏｗｔｈ  ４１０，５３−５８，２０１５
【非特許文献２】Ｄ．Ｓｈｉｎｏｈａｒａら，Ｊｐｎ．Ｊ．Ａｐｐｌ．Ｐｈｙｓ．４７，２００８，７３１１−７３１３
【非特許文献３】Ｔ．Ｋａｗａｈａｒａｍｕｒａら，Ｊｐｎ．Ｊ．Ａｐｐｌ．Ｐｈｙｓ．５１，２０１２，０４０２０７
【非特許文献４】Ｋ．Ａｋａｉｗａら，Ｊｐｎ．Ｊ．Ａｐｐｌ．Ｐｈｙｓ．５１，２０１２，０７０２０３
【発明の概要】
【発明が解決しようとする課題】
【０００６】
以上より、本発明の課題は、半導体素子に適用可能なα−Ｇａ２Ｏ３単結晶、α−Ｇａ２Ｏ３の製造方法、および、それを用いた半導体素子を提供することである。
【課題を解決するための手段】
【０００７】
本発明によるα−Ｇａ２Ｏ３単結晶は、カーボン濃度が６×１０１７ｃｍ−３未満であり、これにより上記課題を解決する。
水素濃度は、５×１０１８ｃｍ−３以下であってもよい。
アルミニウム濃度は、４×１０１６ｃｍ−３以下であってもよい。
塩素濃度は、１×１０１８ｃｍ−３以下であってもよい。
波長３００ｎｍ以上の光に対する吸収係数は、５００ｃｍ−１以下であってもよい。
４価の価数を有する元素をさらに含有してもよい。
本発明によるα−Ｇａ２Ｏ３を製造する方法は、ハライド気相成長法により基板上にα−Ｇａ２Ｏ３を成長するステップと、前記基板を除去するステップと、前記成長するステップで得られた前記α−Ｇａ２Ｏ３を基板として、ハライド気相成長法により前記α−Ｇａ２Ｏ３上にα−Ｇａ２Ｏ３をさらに成長するステップとを包含し、これにより上記課題を解決する。
前記成長するステップは、前記α−Ｇａ２Ｏ３の厚さが２００μｍ以上まで前記α−Ｇａ２Ｏ３を成長してもよい。
本発明による半導体素子は、上述のα−Ｇａ２Ｏ３単結晶を備え、これにより上記課題を解決する。
前記半導体素子は、発光素子、ダイオード、紫外線検出素子、および、トランジスタからなる群から選択されてもよい。
【発明の効果】
【０００８】
本発明によるα−Ｇａ２Ｏ３単結晶は、カーボン濃度が６×１０１７ｃｍ−３未満に制御されているので、不純物濃度がきわめて低く、α−Ｇａ２Ｏ３本来の特性を発揮できる。このようなα−Ｇａ２Ｏ３単結晶は半導体素子に好適である。本発明によるα−Ｇａ２Ｏ３の製造方法によれば、ハライド気相成長法を用いることにより不純物濃度の低いα−Ｇａ２Ｏ３が得られる。さらに、その成長速度は極めて速いので、厚膜あるいは基板を得ることもできる。
【図面の簡単な説明】
【０００９】
【図１】本発明のハライド気相成長法（ＨＶＰＥ）を実施する気相成長装置を示す模式図
【図２】本発明のα−Ｇａ２Ｏ３単結晶を製造するフローチャートを示す図
【図３】本発明のα−Ｇａ２Ｏ３単結晶を備えた発光素子を示す模式図
【図４】本発明のα−Ｇａ２Ｏ３単結晶を備えたトランジスタを示す模式図
【図５】本発明のα−Ｇａ２Ｏ３単結晶を備えた紫外線検出素子を示す模式図
【図６】実施例１で得られた膜のω−２θスキャンＸ線回折パターンを示す図
【図７】比較例２で得られた膜のω−２θスキャンＸ線回折パターンを示す図
【図８】実施例１で得られた膜のＸ線極点図測定の結果を示す図
【図９】実施例１で得られた膜の光吸収係数スペクトルを示す図
【発明を実施するための形態】
【００１０】
以下、図面を参照しながら本発明の実施の形態を説明する。なお、同様の要素には同様の番号を付し、その説明を省略する。
【００１１】
（実施の形態１）
実施の形態１では、本発明のα−Ｇａ２Ｏ３単結晶およびその製造方法について詳述する。
【００１２】
本発明のα−Ｇａ２Ｏ３単結晶によれば、結晶中に含有されるカーボン濃度は、５×１０１８ｃｍ−３以下に制御される。これにより、不純物濃度がきわめて低いので、α−Ｇａ２Ｏ３本来の特性、すなわち、大きなバンドギャップ（５．３ｅＶ）および高い光透過性を発揮するので、半導体素子、特に発光素子に適用できる。
【００１３】
好ましくは、本発明のα−Ｇａ２Ｏ３単結晶によれば、結晶中に含有されるカーボン濃度は、６×１０１７ｃｍ−３未満に制御される。これにより、大きなバンドギャップ（５．３ｅＶ）および高い光透過性が確実に得られるので、半導体素子、特に発光素子に有利である。
【００１４】
なお、下限に特に制限はないが、１×１０１５ｃｍ−３以上であってもよい。上述の範囲のカーボン濃度であれば、半導体素子へ適用しても、動作に支障はない。
【００１５】
本発明のα−Ｇａ２Ｏ３単結晶によれば、結晶中に含有される水素濃度は、５×１０１８ｃｍ−３以下に制御される。これにより、不純物濃度がきわめて低いので、α−Ｇａ２Ｏ３本来の特性を発揮するので、半導体素子に適用できる。
【００１６】
好ましくは、本発明のα−Ｇａ２Ｏ３単結晶によれば、結晶中に含有される水素濃度は、５×１０１７ｃｍ−３未満に制御される。これにより、大きなバンドギャップ（５．３ｅＶ）および高い光透過性が確実に得られるので、半導体素子、特に発光素子に有利である。
【００１７】
なお、下限に特に制限はないが、１×１０１６ｃｍ−３以上であってもよい。上述の範囲の水素濃度であれば、半導体素子へ適用しても、動作に支障はない。
【００１８】
本発明のα−Ｇａ２Ｏ３単結晶によれば、結晶中に含有されるアルミニウム濃度は、４×１０１６ｃｍ−３以下に制御される。これにより、不純物濃度がきわめて低いので、α−Ｇａ２Ｏ３本来の特性を発揮するので、半導体素子に適用できる。
【００１９】
好ましくは、本発明のα−Ｇａ２Ｏ３単結晶によれば、結晶中に含有されるアルミニウム濃度は、４×１０１５ｃｍ−３未満に制御される。これにより、大きなバンドギャップ（５．３ｅＶ）および高い光透過性が確実に得られるので、半導体素子、特に発光素子に有利である。
【００２０】
なお、下限に特に制限はないが、１×１０１４ｃｍ−３以上であってもよい。上述の範囲のアルミニウム濃度であれば、半導体素子へ適用しても、動作に支障はない。
【００２１】
本発明のα−Ｇａ２Ｏ３単結晶によれば、結晶中に含有される塩素濃度は、１×１０１８ｃｍ−３以下に制御される。これにより、不純物濃度がきわめて低いので、α−Ｇａ２Ｏ３本来の特性を発揮するので、半導体素子に適用できる。
【００２２】
好ましくは、本発明のα−Ｇａ２Ｏ３単結晶によれば、結晶中に含有される塩素濃度は、２×１０１７ｃｍ−３以下に制御される。これにより、大きなバンドギャップ（５．３ｅＶ）および高い光透過性が確実に得られるので、半導体素子、特に発光素子に有利である。
【００２３】
なお、下限に特に制限はないが、１×１０１５ｃｍ−３以上であってもよい。上述の範囲の塩素濃度であれば、半導体素子へ適用しても、動作に支障はない。
【００２４】
当然のことながら、α−Ｇａ２Ｏ３単結晶は、これら特定の不純物濃度をすべて満たすことが好ましいが、半導体素子用途を考慮すれば、少なくともカーボン濃度、さらには、カーボン濃度と水素濃度、さらには、カーボン濃度、水素濃度およびアルミニウム濃度を満たせばよい。後述する本発明の製造方法を採用すれば、例えば、カーボン濃度が６×１０１７ｃｍ−３未満であり、水素濃度が５×１０１７ｃｍ−３未満であり、アルミニウム濃度が４×１０１５ｃｍ−３未満であり、塩素濃度が１．５×１０１７ｃｍ−３以下であるα−Ｇａ２Ｏ３単結晶を提供できる。
【００２５】
本発明のα−Ｇａ２Ｏ３単結晶によれば、少なくともカーボン濃度が５×１０１８ｃｍ−３以下に制御されるので、波長３００ｎｍ以上を有する紫外および可視光等の光に対する吸収係数は５００ｃｍ−１以下である。これにより、本発明のα−Ｇａ２Ｏ３単結晶を半導体素子の中でも発光素子に適用する場合、光を効果的に透過できるので、有利である。より好ましくは、本発明のα−Ｇａ２Ｏ３単結晶における、波長３００ｎｍ以上を有する紫外および可視光等の光に対する吸収係数は２００ｃｍ−１以下である。これにより、本発明のα−Ｇａ２Ｏ３単結晶を発光素子に適用する場合、発光素子からの発光光をより効果的に取り出すことができる。
【００２６】
なお、下限に特に制限はないが、１ｃｍ−１上であればよい。上述の範囲の吸収係数を有するα−Ｇａ２Ｏ３単結晶を発光素子等の半導体素子へ適用すれば、高い発光効率を維持することができる。さらに、このようなα−Ｇａ２Ｏ３単結晶をトランジスタ等の半導体素子へ適用すれば、大きなバンドギャップ（５．３ｅＶ）に基づいて高耐圧・低損失を可能にするパワーデバイスが提供される。
【００２７】
本発明のα−Ｇａ２Ｏ３単結晶のサイズ（厚さおよび主面の面積）に制限はないが、例えば、本発明のα−Ｇａ２Ｏ３単結晶を異種基板上に形成したものを、異種基板を除去せずに半導体素子の基板として用いる場合、好ましくは、主面の面積が１０ｃｍ２以上であるサイズを有する。また、本発明のα−Ｇａ２Ｏ３単結晶を異種基板から分離して自立基板として用いる場合、さらに厚さが２００μｍ以上３０ｍｍ以下であることが望ましい。この範囲の厚さであれば、本発明のα−Ｇａ２Ｏ３単結晶は自立基板とすることができ、さらにスライスによって一度に複数の自立基板を製造することもできるので、取り扱いが簡便であり、実用的である。本発明のα−Ｇａ２Ｏ３単結晶が上述のサイズを有する自立基板である場合、この上に、本発明のα−Ｇａ２Ｏ３単結晶からなる膜（例えば、厚さ１００ｎｍ〜５０μｍ）が形成されてもよい。
【００２８】
本発明のα−Ｇａ２Ｏ３単結晶は、さらに、４価の価数を有する元素をさらに含有してもよい。これにより、α−Ｇａ２Ｏ３単結晶の抵抗率を制御することができる。詳細には、４価の価数を有する元素は、α−Ｇａ２Ｏ３単結晶中のＧａと置換し得、ｎ型ドーパントとして機能し得る。このような４価の価数を有する元素は、Ｓｉ、Ｈｆ、Ｇｅ、Ｓｎ、ＴｉおよびＺｒからなる群から選択される少なくとも１種の元素である。これらの元素はＧａと容易に置換し得るので、導電率を制御しやすい。中でも、Ｓｉは、Ｇａと容易に置換し得るので好ましい。
【００２９】
さらに好ましくは、本発明のα−Ｇａ２Ｏ３単結晶における４価の価数を有する元素の濃度は、１×１０１５ｃｍ−３以上１×１０１９ｃｍ−３以下に制御される。この範囲であれば、本発明のα−Ｇａ２Ｏ３単結晶の電気抵抗率が低くなり得るので、半導体素子のｎ型基板として機能し得る。
【００３０】
上述してきたように、本発明のα−Ｇａ２Ｏ３単結晶によれば、含有されるカーボン等の不純物濃度がきわめて低く制御されているので、α−Ｇａ２Ｏ３単結晶本来の特性を優位に発揮し得る。さらに、４価の価数を有する元素を含有することにより、ｎ型導電性を示すよう抵抗率が制御されるので、発光素子、ダイオード、紫外線検出素子およびトランジスタ等の半導体素子の半導体基板として機能し得る。このような本発明のα−Ｇａ２Ｏ３単結晶は、例えば、ハライド気相成長法（ＨＶＰＥ）を採用して製造され得る。
【００３１】
次に、本発明のα−Ｇａ２Ｏ３単結晶を、ハライド気相成長法（ＨＶＰＥ）を用いて製造する方法を図１および図２を参照して、説明する。
【００３２】
図１は、本発明のハライド気相成長法（ＨＶＰＥ）を実施する気相成長装置を示す模式図である。
図２は、本発明のα−Ｇａ２Ｏ３単結晶を製造するフローチャートを示す図である。
【００３３】
本発明の気相成長装置１００は、少なくとも、密閉された反応炉１１０と、反応炉１１０を加熱するヒータ１２０とを備える。反応炉１１０は、原料と反応しない任意の反応炉が適用されるが、例示的には、石英管であり得る。ヒータ１２０は少なくとも７００℃まで加熱可能な任意のヒータが適用されるが、例示的には、抵抗加熱式のヒータであり得る。
【００３４】
反応炉１１０は、少なくとも、ガリウム原料供給源１３０と、酸素原料供給源１４０と、ガス排出部１５０と、その上にα−Ｇａ２Ｏ３を成長させる基板を設置する基板ホルダ１６０とを備える。ガリウム原料供給源１３０には内部にガリウム金属１７０が載置されており、ハロゲンガスまたはハロゲン化水素ガスが供給される。一方、酸素原料供給源１４０から、Ｏ２、Ｈ２ＯおよびＮ２Ｏからなる群から選択される酸素源が供給される。なお、これらは不活性ガスであるキャリアガスとともに供給されてもよい。不活性ガスは、窒素（Ｎ２）ガス、ヘリウム（Ｈｅ）ガス、ネオン（Ｎｅ）ガス、アルゴン（Ａｒ）ガス等である。
【００３５】
ガス排出部１５０は、例えば、拡散ポンプ、ロータリーポンプ等の真空ポンプに接続されていてもよく、反応炉１１０内の未反応のガスの排出だけでなく、反応炉１１０内を減圧下に制御してもよい。これにより、気相反応の抑制、成長速度分布が改善され得る。
【００３６】
ステップＳ２１０：図１の気相成長装置１００を用いて、ハライド気相成長法（ＨＶＰＥ）により、基板上に本発明のα−Ｇａ２Ｏ３を成長する。
【００３７】
ステップＳ２１０において、原料には、少なくとも、ガリウム原料と酸素原料とを用いる。ガリウム原料は、ガリウム（Ｇａ）のハロゲン化物を含み、酸素原料は、Ｏ２、Ｈ２ＯおよびＮ２Ｏからなる群から少なくとも１つ選択される。ガリウムのハロゲン化物とこれらの酸素原料とは容易に反応し、酸化ガリウムを形成し得る。なお、Ｇａのハロゲン化物は、ガリウム金属１７０とハロゲンガスまたはハロゲン化水素ガスとが反応し、容易に形成される。
【００３８】
好ましくは、Ｇａのハロゲン化物は、ＧａＣｌおよび／またはＧａＣｌ３を含む。これらのハロゲン化物は、反応性に優れており、酸化ガリウムの成長を促進し得る。
【００３９】
好ましくは、酸素原料は、Ｏ２および／またはＨ２Ｏである。これらの酸素原料は、例えば、ＧａＣｌおよび／またはＧａＣｌ３との反応性がよく、次式のいずれかにしたがって、酸化ガリウムの成長を促進し得る。
２ＧａＣｌ（ｇ）＋（３／２）Ｏ２（ｇ）→Ｇａ２Ｏ３（ｓ）＋Ｃｌ２（ｇ）
２ＧａＣｌ（ｇ）＋３Ｈ２Ｏ（ｇ）→Ｇａ２Ｏ３（ｓ）＋２ＨＣｌ（ｇ）＋２Ｈ２（ｇ）
２ＧａＣｌ３（ｇ）＋（３／２）Ｏ２（ｇ）→Ｇａ２Ｏ３（ｓ）＋３Ｃｌ２（ｇ）
２ＧａＣｌ３（ｇ）＋３Ｈ２Ｏ（ｇ）→Ｇａ２Ｏ３（ｓ）＋６ＨＣｌ（ｇ）
【００４０】
ステップＳ２１０において、２５０℃より高く６５０℃未満の温度範囲の成長温度でα−Ｇａ２Ｏ３を成長する。２５０℃以下の成長温度では、成長速度が大きく低減するとともに、原料の表面マイグレーションの低下により結晶性が著しく低下する場合がある。６５０℃以上の成長温度では、安定なβ−Ｇａ２Ｏ３が生成し、α−Ｇａ２Ｏ３が得られない場合がある。
【００４１】
ステップＳ２１０において、好ましくは、３５０℃以上高く６００℃以下の温度範囲の成長温度でα−Ｇａ２Ｏ３を成長する。この温度範囲であれば、β−Ｇａ２Ｏ３が成長することなく、α−Ｇａ２Ｏ３を得ることができる。
【００４２】
なお、ドーパントとして４価の価数を有する元素を含有したα−Ｇａ２Ｏ３を得る場合、４価の価数を有する元素を含有する原料を供給すればよい。４価の価数を有する元素を含有する原料がガスである場合には、ガリウム原料供給源から混合して流してもよいし、別途原料供給源を設けてもよい。４価の価数を有する元素を含有する原料が固体あるいは液体である場合には、ガリウム金属１７０のように載置してもよい。
【００４３】
このような４価の価数を有する元素は、上述したように、Ｓｉ、Ｈｆ、Ｇｅ、Ｓｎ、ＴｉおよびＺｒからなる群から選択される少なくとも１種の元素である。これらの元素はＧａと容易に置換し得るので、導電率を制御しやすい。
【００４４】
例えば、４価の価数を有する元素がＳｉである場合、Ｓｉを含有する原料として、シラン（ＳｉＨ４）、四塩化ケイ素（ＳｉＣｌ４）、トリクロロシラン（ＴＣＳ）、ジクロロシラン（ＤＣＳ）などを用いることができ、これらを窒素キャリアガスとともに流してもよい。あるいは、反応炉１１０として石英管を用いる場合、石英からＳｉを拡散させてもよい。
【００４５】
ステップＳ２１０において、ガリウム原料の分圧は、０．０５ｋＰａ以上１０ｋＰａ以下の範囲であり、酸素原料の分圧は、０．２５ｋＰａ以上５０ｋＰａ以下の範囲で行われる。この範囲であれば、反応が進み、α−Ｇａ２Ｏ３単結晶を得ることができる。詳細には、ガリウム原料の分圧が０．０５ｋＰａ未満であり、酸素原料の分圧が０．２５ｋＰａ未満であると、反応が進まず、α−Ｇａ２Ｏ３が成長しない場合がある。ガリウム原料の分圧が１０ｋＰａを超え、酸素原料の分圧が５０ｋＰａを超えると、成長速度が大きすぎるため、α−Ｇａ２Ｏ３の多結晶化、パーティクルの発生、あるいは、結晶性の低下が生じ得る。
【００４６】
ステップＳ２１０において、好ましくは、ガリウム原料の分圧は、０．１ｋＰａ以上２．０ｋＰａ以下の範囲であり、酸素原料の分圧は、０．５ｋＰａ以上１０ｋＰａ以下の範囲で行われる。この範囲であれば、反応が進み、α−Ｇａ２Ｏ３単結晶を確実に得ることができる。
【００４７】
ステップＳ２１０において、α−Ｇａ２Ｏ３の成長速度は、５μｍ／時間以上１ｍｍ／時間の範囲に制御される。α−Ｇａ２Ｏ３の成長速度が５μｍ／時間未満である場合、成長速度が小さいため、反応が進まずα−Ｇａ２Ｏ３が得られない場合がある。α−Ｇａ２Ｏ３の成長速度が１ｍｍ／時間を超えると、成長速度が大きすぎるため、α−Ｇａ２Ｏ３が多結晶化する場合がある。
【００４８】
ステップＳ２１０において、基板は、サファイア基板であり得る。サファイア基板の結晶構造は、α−Ｇａ２Ｏ３のそれと同じコランダム型であるので、任意の面方位でα−Ｇａ２Ｏ３を得ることができる。具体的には、サファイア基板は、（０００１）、Ｍ（１０−１０）、Ａ（１１−２０）、Ｒ（１０−１２）、および、これらの傾斜基板からなる群から選択される基板である。これらの基板上であれば、基板と同じ面方位を有するα−Ｇａ２Ｏ３を確実に成長させることができる。ステップＳ２１０で得られたサファイア基板上のα−Ｇａ２Ｏ３を、異種基板を除去せずにそのまま引き続いて半導体素子等のデバイス製造に用いることができる。さらに、α−Ｇａ２Ｏ３自立基板を製造する場合には、後述するステップＳ２２０以降の工程により行うことができる。
【００４９】
続いて図２を参照する。
ステップＳ２２０：ステップＳ２１０の成長するステップに続いて、基板を除去する。
【００５０】
ステップＳ２１０において、例えば、α−Ｇａ２Ｏ３の厚さが２００μｍ以上まで成長させた場合、ステップＳ２２０において基板を除去することにより、α−Ｇａ２Ｏ３の自立膜あるいは基板を得ることができる。上述の膜厚は、α−Ｇａ２Ｏ３が破損することなく基板を除去できる例示的な膜厚であり、これに限らない。
【００５１】
なお、ステップＳ２２０で得たα−Ｇａ２Ｏ３の自立膜あるいは基板を、ステップＳ２１０の基板として用いて、再度ステップＳ２１０を行ってもよい。これにより、α−Ｇａ２Ｏ３バルク単結晶が得られる。
【００５２】
ステップＳ２３０：ステップＳ２２０に続いて、基板から除去されたα−Ｇａ２Ｏ３をスライスする。
【００５３】
例えば、ステップＳ２２０で得たα−Ｇａ２Ｏ３の自立膜あるいは基板が十分に厚い場合（例えば、３ｍｍ以上）、これをマルチワイヤソー等によりスライスすることで、複数のα−Ｇａ２Ｏ３の自立膜あるいは基板を得ることができる。なお、ステップＳ２３０は、ステップＳ２１０に続いて行ってもよい。
【００５４】
上述したように、本発明によるα−Ｇａ２Ｏ３の製造方法によれば、ハライド気相成長法を用いることにより不純物濃度の低いα−Ｇａ２Ｏ３が得られる。さらに、その成長速度は極めて速いので、厚膜あるいは基板を得ることもできる。また、上述のステップＳ２１０の条件を適宜選択することにより、単結晶または多結晶のα−Ｇａ２Ｏ３を得ることができる。
【００５５】
（実施の形態２）
実施の形態２では、本発明のα−Ｇａ２Ｏ３単結晶を用いた半導体素子について詳述する。
【００５６】
上述したように本発明のα−Ｇａ２Ｏ３単結晶は、発光素子、ダイオード、紫外線検出素子およびトランジスタからなる群から選択される半導体素子に適用される。
【００５７】
図３は、本発明のα−Ｇａ２Ｏ３単結晶を備えた発光素子を示す模式図である。
【００５８】
発光素子３００は、少なくとも、本発明のα−Ｇａ２Ｏ３単結晶３１０と、α−Ｇａ２Ｏ３単結晶３１０の一方の主面上に形成された発光層３２０と、α−Ｇａ２Ｏ３単結晶３１０のもう一方の主面上に形成されたｎ電極３３０と、発光層３２０上に形成されたｐ電極３４０とを備える。
【００５９】
α−Ｇａ２Ｏ３単結晶３１０は、実施の形態１で説明した本発明のα−Ｇａ２Ｏ３単結晶であるが、好ましくは、４価の価数を有する元素をさらに含有し、ｎ型の導電性を示す。例えば、α−Ｇａ２Ｏ３単結晶３１０は、Ｓｉ、Ｈｆ、Ｇｅ、Ｓｎ、ＴｉおよびＺｒからなる群から選択される少なくとも１種の元素を含有する。α−Ｇａ２Ｏ３単結晶３１０の厚さは、例えば、１００μｍ以上１０００μｍ以下である。
【００６０】
発光層３２０は、例えば、ｎ型クラッド層、活性層、ｐ型クラッド層およびｐ型コンタクト層からなり、発光させるべき所望の波長を有する半導体材料が適宜選択される。例えば、青色発光の場合、ｎ型クラッド層としてｎ型ＧａＮ（４μｍ）を選択し、活性層としてＩｎＧａＮ／ＧａＮの多重子井戸構造を選択し、ｐ型クラッド層としてｐ型ＡｌＧａＮ（１００ｎｍ）を選択し、ｐ型コンタクト層としてｐ型ＧａＮ（２００ｎｍ）を選択し、活性層の組成と構造とを適宜選択すればよい。
【００６１】
さらに、発光素子３００は、ｐ電極３４０においてワイヤボンディング３７０によりリード３８０が接続されており、外部から電流が供給されるようになっている。
【００６２】
このような発光素子３００の製造方法について説明する。発光素子３００は、実施の形態１で得たα−Ｇａ２Ｏ３単結晶３１０上に、気相エピタキシャル成長法、液相エピタキシャル成長法、ハライド気相成長法、有機金属化学気相蒸着法（ＭＯＣＶＤ）等の既存の成長技術を用いて、発光層３２０を形成し、次いで、真空蒸着、スパッタリング等の既存の電極形成技術により、ｎ電極３３０およびｐ電極３４０を形成することによって製造される。
【００６３】
本発明の発光素子３００によれば、実施の形態１で詳述したように、紫外、可視光に対して透明なα−Ｇａ２Ｏ３単結晶３１０を用いるので、紫外および可視光の発光光を、α−Ｇａ２Ｏ３単結晶３１０を通して高効率に外部へ取り出すことができる。また、本発明の発光素子３００によれば、４価の価数を有する元素の添加量を制御することにより、α−Ｇａ２Ｏ３単結晶３１０の導電率を制御できるので、発光素子３００の縦方向に電流を流すことができる。その結果、発光素子３００の層構造および製造工程を簡略化できるので好ましい。
【００６４】
なお、本発明の発光素子は図３の構造に限らない。発光層３２０として、他のダブルヘテロ構造、量子井戸構造等既存の発光層を採用することができる。また、本発明のα−Ｇａ２Ｏ３単結晶３１０と発光層３２０との間に界面制御層を設けてもよい。例えば、発光層３２０がＡｌＧａＮである場合に、界面制御層としてＡｌＧａＮバッファ層をα−Ｇａ２Ｏ３単結晶３１０上に形成し、結晶性が高く、欠陥の少ないＡｌＧａＮを形成し、発光効率を向上させることができる。
【００６５】
図４は、本発明のα−Ｇａ２Ｏ３単結晶を備えたトランジスタを示す模式図である。
【００６６】
トランジスタ４００は、少なくとも、本発明のα−Ｇａ２Ｏ３単結晶４１０と、α−Ｇａ２Ｏ３単結晶４１０の一方の主面の一部に形成されたソース４２０と、ソース４２０と対向して形成されたドレイン４３０と、ソース４２０とドレイン４３０との間に形成されたチャネル４４０と、チャネル４４０上に形成された絶縁膜４５０と、絶縁膜４５０上に形成されたゲート電極４６０とを備える。
【００６７】
α−Ｇａ２Ｏ３単結晶４１０は、実施の形態１で説明した本発明のα−Ｇａ２Ｏ３単結晶であるが、好ましくは、４価の価数を有する元素をさらに含有し、ｎ型の導電性を示す。例えば、α−Ｇａ２Ｏ３単結晶４１０は、Ｓｉ、Ｈｆ、Ｇｅ、Ｓｎ、ＴｉおよびＺｒからなる群から選択される少なくとも１種の元素を含有する。α−Ｇａ２Ｏ３単結晶４１０の厚さは、例えば、０．１μｍ以上１０μｍ以下である。
【００６８】
なお、α−Ｇａ２Ｏ３単結晶４１０は、単一の単結晶体からなってもよいし、ノンドープα−Ｇａ２Ｏ３単結晶上にドープα−Ｇａ２Ｏ３単結晶膜からなる複数の単結晶体からなってもよい。図４に示すように、α−Ｇａ２Ｏ３単結晶４１０は、サファイア基板４０１上の単結晶膜であってもよい。
【００６９】
ソース４２０は、α−Ｇａ２Ｏ３単結晶４１０の一部に４価の価数を有する元素を高濃度に注入されたｎ＋領域４７０ａと、ｎ＋領域４７０ａ上に形成された電極４８０ａとを備える。４価の価数を有する元素は、Ｓｉ、Ｈｆ、Ｇｅ、Ｓｎ、ＴｉおよびＺｒからなる群から選択される少なくとも１種の元素であり、その注入濃度は、１×１０１５ｃｍ−３以上１×１０１９ｃｍ−３以下の範囲であり得る。電極４８０ａは、Ａｌ、Ｔｉ、Ｐｔ、Ｒｕ、Ａｕ、および、これらの合金からなる群から選択される金属材料である。
【００７０】
ドレイン４３０は、α−Ｇａ２Ｏ３単結晶４１０の一部に４価の価数を有する元素を高濃度に注入されたｎ＋領域４７０ｂと、ｎ＋領域４７０ｂ上に形成された電極４８０ｂとを備える。ｎ＋領域４７０ａと同様に、４価の価数を有する元素は、Ｓｉ、Ｈｆ、Ｇｅ、Ｓｎ、ＴｉおよびＺｒからなる群から選択される少なくとも１種の元素であり、その注入濃度は、１×１０１５ｃｍ−３以上１×１０１９ｃｍ−３以下の範囲であり得る。電極４８０ｂは、Ａｌ、Ｔｉ、Ｐｔ、Ｒｕ、Ａｕ、および、これらの合金からなる群から選択される金属材料である。
【００７１】
絶縁膜４５０は、Ａｌ２Ｏ３、ＳｉＯ２、ＨｆＯ２、ＳｉＮ、および、ＳｉＯＮからなる群から選択される絶縁材料である。ゲート電極４０６は、Ａｌ、Ｔｉ、Ｐｔ、Ｒｕ、Ａｕ、および、これらの合金からなる群から選択される金属材料である。絶縁膜４５０の厚さは、例えば、例えば、１ｎｍ以上１００ｎｍ以下である。
【００７２】
このようなトランジスタ４００の製造方法について説明する。トランジスタ４００は、既存のＬＳＩ製造プロセスによって製造される。例えば、トランジスタ４００は、実施の形態１で得たα−Ｇａ２Ｏ３単結晶４１０上に、フォトリソグラフィ技術を用いて、イオン注入によりｎ＋領域４７０ａおよび４７０ｂを形成し、次いで、気相エピタキシャル成長法、液相エピタキシャル成長法、ハライド気相成長法、有機金属化学気相蒸着法（ＭＯＣＶＤ）等の既存の成長技術を用いて、絶縁膜４５０を形成し、次いで、真空蒸着、スパッタリング等の既存の電極形成技術により、電極４８０ａおよび４８０ｂならびにゲート電極４６０を形成することによって製造される。
【００７３】
図示しないが、ｎ型半導体として本発明のα−Ｇａ２Ｏ３単結晶を用いて、ｐｎ接合（ヘテロ接合であってもよい）を形成し、ダイオードを製造することができる。
【００７４】
図５は、本発明のα−Ｇａ２Ｏ３単結晶を備えた紫外線検出素子を示す模式図である。
【００７５】
図５（Ａ）および（Ｂ）に示されるように、紫外線検出素子５００、５００’は、少なくとも、本発明のα−Ｇａ２Ｏ３単結晶５１０と、α−Ｇａ２Ｏ３単結晶５１０上に形成されたショットキー電極５２０と、α−Ｇａ２Ｏ３単結晶５１０に形成されたオーミック電極５３０とを備える。詳細には、図５（Ａ）の紫外線検出素子５００によれば、ショットキー電極５２０は、α−Ｇａ２Ｏ３単結晶５１０の一方の主面上に形成され、オーミック電極５３０は、α−Ｇａ２Ｏ３単結晶５１０のもう一方の主面（図５では裏面）上に形成される。一方、図５（Ｂ）の紫外線検出素子５００’によれば、後述するように、サファイア基板５４０上にα−Ｇａ２Ｏ３単結晶５１０が位置するので、ショットキー電極５２０およびオーミック電極５３０は、いずれもα−Ｇａ２Ｏ３単結晶５１０の同一の主面上に形成される。
【００７６】
α−Ｇａ２Ｏ３単結晶５１０は、実施の形態１で説明した本発明のα−Ｇａ２Ｏ３単結晶であるが、好ましくは、４価の価数を有する元素をさらに含有し、ｎ型の導電性を示す。例えば、α−Ｇａ２Ｏ３単結晶５１０は、Ｓｉ、Ｈｆ、Ｇｅ、Ｓｎ、ＴｉおよびＺｒからなる群から選択される少なくとも１種の元素を含有する。α−Ｇａ２Ｏ３単結晶５１０の厚さは、例えば、１００μｍ以上１０００μｍ以下である。
【００７７】
なお、α−Ｇａ２Ｏ３単結晶５１０は、図５（Ａ）に示すように単一の単結晶体からなってもよいし、図５（Ｂ）に示すようにサファイア基板５４０上の単結晶膜であってもよい。ただし、サファイア基板５４０上の単結晶膜の場合は、オーミック電極５３０は、サファイア基板５４０の裏面ではなくα−Ｇａ２Ｏ３単結晶５１０主面上のショットキー電極５２０の付近に形成される。
【００７８】
ショットキー電極５２０は、Ｎｉ、Ｐｔ、Ａｕ、および、これらの合金からなる群から選択される金属材料であってもよい。
【００７９】
オーミック電極５３０は、Ｔｉ、Ｉｎ、および、これらの合金からなる群から選択される金属材料でありうる。
【００８０】
このような紫外線検出素子５００の製造方法について説明する。紫外線検出素子５００は、既存の大規模集積回路（ＬＳＩ）製造プロセスによって製造される。例えば、紫外線検出素子５００は、実施の形態１で得たα−Ｇａ２Ｏ３単結晶５１０の主面および裏面にそれぞれショットキー電極５２０およびオーミック電極５３０を、真空蒸着、スパッタリング等の既存の金属膜製膜技術とフォトリソグラフィとにより形成することによって製造される。紫外線検出素子５００’も、同様に、サファイア基板５４０上に形成されたα−Ｇａ２Ｏ３単結晶５１０の主面に、ショットキー電極５２０およびオーミック電極５３０を上述の金属膜成膜技術とフォトリソグラフィとにより形成すればよい。
【００８１】
次に具体的な実施例を用いて本発明を詳述するが、本発明がこれら実施例に限定されないことに留意されたい。
【実施例】
【００８２】
［実施例１］
実施例１では、図１の気相成長装置１００を用いた、本発明によるハライド気相成長法（ＨＶＰＥ）により（０００１）面（ｃ面）サファイア基板上にα−Ｇａ２Ｏ３単結晶を製造した（図２のステップＳ２１０）。
【００８３】
具体的な製造条件は次のとおりである。気相成長装置１００において、反応炉１１０は石英管であり、内部を大気圧に維持した。反応炉１１０内の基板ホルダ１６０にはｃ面サファイア基板（１０ｃｍ２以上の面積）を設置した。ヒータ１２０により反応炉１１０内を５５０℃に維持した。
【００８４】
ガリウム原料供給源１３０内部にガリウム（Ｇａ）金属１７０（純度９９．９９９９９％以上）を配置し、ハロゲン化水素ガスとして塩化水素（ＨＣｌ）ガス（純度９９．９９９％以上）を供給した。これにより、Ｇａ金属とＨＣｌとを反応させ、ガリウム原料であるＧａＣｌおよび／またはＧａＣｌ３のＧａのハロゲン化物を生成した。酸素原料供給源１４０から酸素原料としてＯ２ガス（純度９９．９９９９５％以上）を供給した。これらＧａのハロゲン化物およびＯ２ガスを、キャリアガスとしてＮ２ガス（純度９９．９９９９％以上）でフローした。Ｇａのハロゲン化物（ＧａＣｌ／ＧａＣｌ３）の分圧およびＯ２の分圧を、それぞれ、０．２５ｋＰａおよび１．０ｋＰａに維持した。なお、ＨＣｌガスは、反応炉１１０内が５５０℃に達してから成膜中のみ導入したが、Ｏ２ガスは、昇温から降温まで導入し続けた。成膜時間は７分であった。
【００８５】
このようにして得られたｃ面サファイア基板上の膜の膜厚を測定し、成長速度を算出した。また、ω−２θスキャンＸ線回折測定を行い、得られた膜がα−Ｇａ２Ｏ３であることを同定した。結果を図６に示す。さらに、得られた膜が単結晶であることを、α−Ｇａ２Ｏ３の（１０−１２）回折を用いたＸ線極点図（Ｐｏｌｅ  Ｆｉｇｕｒｅ）測定を行い、確認した。結果を図８（Ａ）に示す。得られた膜の不純物濃度を、二次イオン質量分析法（ＳＩＭＳ）を用いて測定した。結果を表２に示す。得られた膜の光吸収スペクトルを測定した。結果を図９に示す。
【００８６】
［比較例２］
比較例２では、成長温度を６５０℃にした以外は、実施例１と同様であった。実施例１と同様に、膜厚を測定し、成長速度を算出した。ω−２θスキャンＸ線回折測定により、このようにして得られた膜を同定した。結果を図７に示す。
【００８７】
［比較例３］
比較例２では、成長温度を２５０℃にした以外は、実施例１と同様であった。実施例１と同様に、膜厚を測定し、成長速度を算出した。
【００８８】
［実施例４］
実施例４では、基板にＲ（１０−１２）面サファイア基板を用いた以外は、実施例１と同様であった。実施例１と同様に、膜厚を測定し、成長速度を算出した。ω−２θスキャンＸ線回折測定およびＸ線極点図測定を行い、膜を同定した。
【００８９】
［実施例５］
実施例５では、基板にＭ（１０−１０）面サファイア基板を用いた以外は、実施例１と同様であった。実施例１と同様に、膜厚を測定し、成長速度を算出した。ω−２θスキャンＸ線回折測定およびＸ線極点図測定を行い、膜を同定した。
【００９０】
［実施例６］
実施例６では、基板にＡ（１１−２０）面サファイア基板を用いた以外は、実施例１と同様であった。実施例１と同様に、膜厚を測定し、成長速度を算出した。ω−２θスキャンＸ線回折測定およびＸ線極点図測定を行い、膜を同定した。
【００９１】
［実施例７］
実施例７では、基板にｃ面１０度オフサファイア基板を用いた以外は、実施例１と同様であった。実施例１と同様に、膜厚を測定し、成長速度を算出した。ω−２θスキャンＸ線回折測定およびＸ線極点図測定を行い、膜を同定した。
【００９２】
以上の実施例／比較例１〜７の実験条件、ならびに、膜厚および成長速度を簡単のため表１にまとめ、結果を詳述する。
【００９３】
【表１】
2019048766.tif 000003
【００９４】
図６は、実施例１で得られた膜のω−２θスキャンＸ線回折パターンを示す図である。
図７は、比較例２で得られた膜のω−２θスキャンＸ線回折パターンを示す図である。
【００９５】
図６によれば、実施例１で得られた膜の回折パターンは、α−Ｇａ２Ｏ３の（０００６）の回折ピーク、および、その高次の回折ピークのみを示した。このことから、実施例１で得られた膜は、β−Ｇａ２Ｏ３の混入のない、ｃ面配向したα−Ｇａ２Ｏ３であることが分かった。なお、実施例４〜実施例７で得られた膜もまた、それぞれのサファイア基板と同じ面方位のα−Ｇａ２Ｏ３からの回折ピークのみが現れることを確認した。
【００９６】
図７によれば、比較例２で得られた膜の回折パターンは、図６の実施例１のそれとは異なり、α−Ｇａ２Ｏ３の（０００６）の回折ピークがわずかに観察されたものの、β−Ｇａ２Ｏ３を示す回折ピークを示した。このことから、比較例２で得られた膜は、微量のα−Ｇａ２Ｏ３を含有するβ−Ｇａ２Ｏ３多結晶であることが分かった。
【００９７】
比較例３では、成長速度が著しく低下したため、結晶性を評価できる膜が得られなかった。成長速度の低下は、成長温度の低下に伴い、ＨＣｌとＧａとの反応効率が低下したことと、結晶析出反応の速度（反応速度律速）が低下したこととによる。
【００９８】
表１の実施例１および実施例４〜７の成長速度を参照すると、成長速度は、１０μｍ／時間以上１ｍｍ／時間以下（具体的には、１７μｍ／時間以上４０μｍ／時間以下）であった。非特許文献２〜４によるミストＣＶＤ法によるα−Ｇａ２Ｏ３の成長速度（例えば、１μｍ／時間）と比較すると、本発明によるハライド気相成長法を採用すれば、少なくとも数１０倍以上の大きな成長速度でα−Ｇａ２Ｏ３を製造できることが分かった。
【００９９】
以上より、本発明のハライド気相成長法（ＨＶＰＥ）を用いれば、２５０℃より高く６５０℃未満の温度範囲の成長温度において、任意の面を有するサファイア基板上にα−Ｇａ２Ｏ３膜を大きな成長速度で製造できることが分かった。
【０１００】
図８は、実施例１で得られた膜のＸ線極点図測定の結果を示す図である。
【０１０１】
図８（Ａ）は、実施例１で得られた膜（α−Ｇａ２Ｏ３膜）の（１０−１２）回折を用いたＸ線極点図測定の結果を示す図である。参考のため、図８（Ｂ）に、ｃ面サファイア基板の（１０−１２）回折を用いたＸ線極点図測定の結果をあわせて示す。
【０１０２】
図８（Ａ）によれば、１２０度ずつ回転した位置に３か所のスポットを示した。この結果は、α−Ｇａ２Ｏ３の結晶構造がｃ面の法線まわりに３回の回転対称性を有することに一致し、実施例１で得られたα−Ｇａ２Ｏ３膜が、面内回転ドメイン等の異なる方位の領域を含まない単結晶であることを示す。
【０１０３】
さらに、図８（Ａ）に示される３か所のスポットの場所は、図８（Ｂ）の３か所のスポットと同じ場所であった。このことは、実施例１で得られたα−Ｇａ２Ｏ３膜が、ｃ面サファイア基板の面方位にしたがって成長したことを示す。
【０１０４】
図示しないが、実施例４〜実施例７で得られた膜もまた、単結晶膜に期待される、サファイア基板と同様の極点図を示すことを確認した。
【０１０５】
以上より、本発明のハライド気相成長法（ＨＶＰＥ）を用いれば、２５０℃より高く６５０℃未満の温度範囲の成長温度において、任意の面を有するサファイア基板上にα−Ｇａ２Ｏ３単結晶膜を大きな成長速度で製造できることが分かった。
【０１０６】
表２は、実施例１で得られたα−Ｇａ２Ｏ３膜の不純物濃度の結果を示す。
【０１０７】
【表２】
2019048766.tif 000004
【０１０８】
表２によれば、Ａｌ、ＣおよびＨの濃度は、それぞれの元素に対する検出限界以下であることが分かった。Ｃｌの濃度は、１．５×１０１７ｃｍ−３であり、Ｓｉの濃度は、３．０×１０１６ｃｍ−３であった。参考例として示す非特許文献３に開示されるミストＣＶＤ法によって製造されたα−Ｇａ２Ｏ３膜の各不純物濃度と比較すると、本発明によるα−Ｇａ２Ｏ３膜によれば、とりわけ、Ａｌ、ＣおよびＨの不純物量が、劇的に低減されていることが分かった。これは、本発明のハライド気相成長法（ＨＶＰＥ）によれば、Ｃ、Ｈによる汚染原因となる有機化合物を出発原料に用いないこと、ならびに、成長速度が非常に大きいためにサファイア基板からのＡｌの拡散が少ないことに起因する。
【０１０９】
一方、Ｓｉは、反応炉１１０（図１）として用いた石英管からのＳｉの拡散によるものであるが、本発明によれば、４価の価数を有する元素としてＳｉを含有するα−Ｇａ２Ｏ３膜を得たい場合、Ｓｉを含有する原料を用いることなく、成長条件を操作するだけでよいことが示唆される。
【０１１０】
図９は、実施例１で得られた膜の光吸収係数スペクトルを示す図である。
【０１１１】
図９に示されるように、実施例１で得られたα−Ｇａ２Ｏ３膜（単結晶膜）の波長３００ｎｍ以上の光に対する吸収係数は、５００ｃｍ−１以下であることが分かった。詳細には、波長３００ｎｍの光に対する吸収係数は、２００ｃｍ−１であった。この結果は、表２を参照して説明したように、本発明のハライド気相成長法（ＨＶＰＥ）によって得られたα−Ｇａ２Ｏ３膜の不純物濃度が、極めて低いことに一致する。
【０１１２】
図示しないが、実施例４〜実施例７で得られた膜も同様の光吸収係数スペクトルを示し、不純物濃度が低いことを確認した。
【０１１３】
以上より、本発明のハライド気相成長法（ＨＶＰＥ）を用いれば、カーボン濃度が５×１０１８ｃｍ−３以下であり、水素濃度が５×１０１８ｃｍ−３以下であり、アルミニウム濃度が４×１０１６ｃｍ−３以下であり、塩素濃度が１×１０１８ｃｍ−３以下であるα−Ｇａ２Ｏ３単結晶が得られることが分かった。本発明によるα−Ｇａ２Ｏ３単結晶は、波長３００ｎｍに対する吸収係数が小さいので、このようなα−Ｇａ２Ｏ３単結晶を発光素子の基板に用いれば、効率的に発光光を取り出すことができる。
【０１１４】
［実施例８］
実施例８では、図１の気相成長装置１００を用いた、本発明によるハライド気相成長法（ＨＶＰＥ）により、α−Ｇａ２Ｏ３単結晶自立基板を製造した。実施例８では、Ｇａのハロゲン化物（ＧａＣｌ／ＧａＣｌ３）の分圧およびＯ２の分圧を、それぞれ、０．５ｋＰａおよび２．０ｋＰａに維持し、成長時間を５時間（３００分）にした以外は、実施例１と同様であった。
【０１１５】
５時間成長後、ｃ面サファイア基板上に厚さ６００μｍ、１０ｃｍ２以上の面積を有する膜が得られた（図２のステップＳ２１０）。ω−２θスキャンＸ線回折測定およびＸ線極点図測定を行い、得られた膜がα−Ｇａ２Ｏ３単結晶であることを確認した。また、膜の成長速度は１２０μｍ／時間であった。
【０１１６】
次いで、ｃ面サファイア基板を除去した（図２のステップＳ２２０）。基板は、格別の装置を用いることなく、手作業により容易に除去された。基板が除去されたα−Ｇａ２Ｏ３単結晶の両面を研磨し、厚さ４００μｍ、１０ｃｍ２以上の面積を有するα−Ｇａ２Ｏ３単結晶自立基板を得た。
【０１１７】
以上より、本発明のハライド気相成長法（ＨＶＰＥ）を用いれば、α−Ｇａ２Ｏ３単結晶からなる自立基板を製造できることが分かった。
【０１１８】
［実施例９］
実施例９では、図１の気相成長装置１００を用いた、本発明によるハライド気相成長法（ＨＶＰＥ）により、複数のα−Ｇａ２Ｏ３単結晶自立基板を製造した。実施例９では、基板に実施例８で得た厚さ４００μｍ、１０ｃｍ２以上の面積を有するα−Ｇａ２Ｏ３単結晶自立基板を用い、成長時間を３０時間（１８００分）にした以外は、実施例８と同様であった。
【０１１９】
３０時間成長後、α−Ｇａ２Ｏ３単結晶自立基板上に厚さ３ｍｍを有する膜が得られた（図２のステップＳ２１０）。ω−２θスキャンＸ線回折測定およびＸ線極点図測定を行い、得られた膜もまたα−Ｇａ２Ｏ３単結晶であることを確認した。また、膜の成長速度は１００μｍ／時間であった。
【０１２０】
次いで、得られたα−Ｇａ２Ｏ３単結晶をマルチワイヤソーで４枚にスライスした（図２のステップＳ２２０）。スライスされた各α−Ｇａ２Ｏ３単結晶の両面を研磨し、厚さ４００μｍを有するα−Ｇａ２Ｏ３単結晶自立基板を４枚得た。
【０１２１】
以上より、本発明のハライド気相成長法（ＨＶＰＥ）を用いれば、α−Ｇａ２Ｏ３単結晶からなる自立基板を成長基板として用い、その上に、α−Ｇａ２Ｏ３単結晶（バルク単結晶）を製造できることが分かった。さらに、α−Ｇａ２Ｏ３バルク単結晶から複数のα−Ｇａ２Ｏ３単結晶自立基板を得ることができることが分かった。
【産業上の利用可能性】
【０１２２】
本発明の製造方法を採用すれば、不純物濃度が制御された、良質なα−Ｇａ２Ｏ３単結晶膜、さらには成長速度が大きいので、α−Ｇａ２Ｏ３単結晶基板が得られる。本発明のα−Ｇａ２Ｏ３単結晶は不純物濃度がきわめて低いので、α−Ｇａ２Ｏ３本来の特性を発揮できる。このようなα−Ｇａ２Ｏ３単結晶は、発光素子、ダイオード、トランジスタ、紫外線検出素子等の各種半導体素子に適用され得る。また、α−Ｇａ２Ｏ３単結晶はその大きなバンドギャップ、優れた透光性から、半導体素子の中でも発光素子や電力用用途に有効である。本発明のα−Ｇａ２Ｏ３単結晶はコランダム構造を有するので、同じコランダム構造を有するα−Ａｌ２Ｏ３またはα−Ｉｎ２Ｏ３との混晶によるバンドギャップエンジニアリング、あるいは、α−Ａｌ２Ｏ３またはα−Ｉｎ２Ｏ３とのヘテロ構造も可能である。
【符号の説明】
【０１２３】
１００  気相成長装置
１１０  反応炉
１２０  ヒータ
１３０  ガリウム原料供給源
１４０  酸素原料供給源
１５０  ガス排出部
１６０  基板ホルダ
１７０  ガリウム金属
３００  発光素子
３１０、４１０、５１０  α−Ｇａ２Ｏ３単結晶
３２０  発光層
３３０  ｎ電極
３４０  ｐ電極
３７０  ワイヤボンディング
３８０  リード
４０１、５４０  サファイア基板
４００  トランジスタ
４２０  ソース
４３０  ドレイン
４４０  チャネル
４５０  絶縁膜
４６０  ゲート電極
４７０ａ、４７０ｂ  ｎ＋領域
４８０ａ、４８０ｂ  電極
５００、５００’  紫外線検出素子
５２０  ショットキー電極
５３０  オーミック電極
【図１】
2019048766.tif 000005
【図２】
2019048766.tif 000006
【図３】
2019048766.tif 000007
【図４】
2019048766.tif 000008
【図５】
2019048766.tif 000009
【図６】
2019048766.tif 000010
【図７】
2019048766.tif 000011
【図８】
2019048766.tif 000012
【図９】
2019048766.tif 000013